(57)【特許請求の範囲】
【請求項１】
順次に、第１金属酸化物を含む第１誘電体層；前記第１誘電体層上に直接積層された低放射層；及び、前記低放射層上に直接積層された第２金属酸化物を含む第１層及び前記第１層上に直接積層されたシリコンアルミニウム窒化物を含む第２層が積層された第２誘電体層；を含み、
前記第１金属酸化物及び前記第２金属酸化物の屈折率が、それぞれ５５０ｎｍの波長に対して２．２〜２．６であり、
前記第１金属酸化物及び前記第２金属酸化物は、チタン酸化物からなり、
前記第２誘電体層に含まれた前記第１層の厚さ対前記第１誘電体層の厚さの比が、１：３〜１：６であり、
前記第２誘電体層に含まれた前記第１層の厚さ対前記第２層の厚さの比が、１：２〜１：４であり、
前記低放射層の厚さは、５ｎｍ〜７ｎｍである、
低放射コーティング。
【請求項２】
前記第２誘電体層に含まれた前記第１層の厚さが、５ｎｍ〜２５ｎｍである、請求項１に記載の低放射コーティング。
【請求項３】
前記第２層にビスマス（Ｂｉ）、ホウ素（Ｂ）、マグネシウム（Ｍｇ）、アンチモン（Ｓｂ）、ベリリウム（Ｂｅ）、及びこれらの組み合わせからなる群から選択された少なくとも一つの元素がドーピングされた、請求項１に記載の低放射コーティング。
【請求項４】
前記低放射層は、Ａｇ、Ａｕ、Ｃｕ、Ａｌ、Ｐｔ、及びこれらの組み合わせを含む群から選択された少なくとも一つを含む、請求項１に記載の低放射コーティング。
【請求項５】
透明基材；及び、前記透明基材の少なくとも一面にコーティングされた請求項１乃至４のいずれか一項による低放射コーティングを含む、窓戸用機能性建築資材。
【請求項６】
前記透明基材が、８０％〜１００％の可視光線透過率を有するガラスまたは透明プラスチック基板である、請求項５に記載の窓戸用機能性建築資材。
【請求項７】
前記窓戸用機能性建築資材の可視光線透過率が、前記透明基材の可視光線透過率の８８％〜１００％である、請求項６に記載の窓戸用機能性建築資材。
【請求項８】
前記窓戸用機能性建築資材のＪＩＳ  Ｋ７３６１−１の条件に従ってＤ６５光源下で透過光に対して測定した明度指数Ｌ＊が、８０〜９０であり、色座標指数ａ＊が、−４．００〜４．００であり、色座標指数ｂ＊が、−４．００〜４．００である、請求項５に記載の窓戸用機能性建築資材。
【発明の詳細な説明】
【技術分野】
【０００１】
低放射コーティング、及び低放射コーティングを含む窓戸用機能性建築資材に関する。
【背景技術】
【０００２】
低放射ガラス（Ｌｏｗ−Ｅｍｉｓｓｉｖｉｔｙ  ｇｌａｓｓ）は、銀（Ａｇ）のように赤外線領域での反射率の高い金属を含む低放射層が薄膜で蒸着されたガラスを称する。このような低放射ガラスは、赤外線領域の輻射線を反射させ、夏には室外の太陽輻射熱を遮断し、冬には室内の暖房輻射熱を保存することにより、建築物の省エネルギー効果をもたらす機能性素材である。
【０００３】
低放射層に用いられる銀（Ａｇ）は、空気中に露出したとき、酸化するので、前記低放射層の上部、下部に酸化防止膜として誘電体層が蒸着される。
【０００４】
通常、低放射コーティングは、放射率を下げるために、低放射層を特定厚さ以上に形成しなければならず、それによって、可視光線透過率が減少し、採光性に劣る問題がある。
【先行技術文献】
【特許文献】
【０００５】
【特許文献１】特開２０１２−０５７４６２号公報
【発明の概要】
【発明が解決しようとする課題】
【０００６】
本発明の一具現例は、優れた可視光線透過率及びニュートラルカラー（ｎｅｕｔｒａｌ  ｃｏｌｏｒ）を具現する低放射コーティングを提供する。
【０００７】
本発明の他の具現例は、前記低放射コーティングを含む窓戸用機能性建築資材を提供する。
【課題を解決するための手段】
【０００８】
本発明の一具現例において、順次に、第１金属酸化物を含む第１誘電体層；前記第１誘電体層上に直接積層された低放射層；及び、前記低放射層上に直接積層された第２金属酸化物を含む第１層及び前記第１層上に直接積層されたシリコンアルミニウム窒化物を含む第２層が積層された第２誘電体層；を含み、前記第１金属酸化物及び前記第２金属酸化物の屈折率が、それぞれ５５０ｎｍの波長に対して２．２〜２．６であり、前記第１金属酸化物及び前記第２金属酸化物は、チタン酸化物からなり、前記第２誘電体層に含まれた前記第１層の厚さ対前記第１誘電体層の厚さの比が、１：３〜１：６であり、前記第２誘電体層に含まれた前記第１層の厚さ対前記第２層の厚さの比が、１：２〜１：４であり、前記低放射層の厚さは、５ｎｍ〜７ｎｍである、低放射コーティングを提供する。
【００１２】
前記第２誘電体層に含まれた前記第１層の厚さは、約５ｎｍ〜約２５ｎｍであってよい。
【００１６】
前記第２層にビスマス（Ｂｉ）、ホウ素（Ｂ）、マグネシウム（Ｍｇ）、アンチモン（Ｓｂ）、ベリリウム（Ｂｅ）、及びこれらの組み合わせからなる群から選択された少なくとも一つの元素がドーピングされ得る。
【００１７】
前記低放射層は、Ａｇ、Ａｕ、Ｃｕ、Ａｌ、Ｐｔ、及びこれらの組み合わせを含む群から選択された少なくとも一つを含むことができる。
【００１９】
本発明の他の具現例において、透明基材；及び、前記透明基材の少なくとも一面にコーティングされた前記低放射コーティングを含む窓戸用機能性建築資材を提供する。
【００２０】
前記透明基材は、約８０％〜約１００％の可視光線透過率を有するガラスまたは透明プラスチック基板であってよい。
【００２１】
前記窓戸用機能性建築資材の可視光線透過率は、前記透明基材の可視光線透過率の約８８％〜約１００％であってよい。
【００２２】
前記窓戸用機能性建築資材のＪＩＳ  Ｋ７３６１−１の条件に従ってＤ６５光源下で透過光に対して測定した明度指数Ｌ＊は、約８０〜約９０であり、色座標指数ａ＊は、約−４．００〜約４．００であり、色座標指数ｂ＊は、約−４．００〜約４．００であってよい。
【発明の効果】
【００２３】
前記低放射コーティングは、優れた可視光線透過率及びニュートラルカラー（ｎｅｕｔｒａｌ  ｃｏｌｏｒ）を具現することができる。
【図面の簡単な説明】
【００２４】
【図１】本発明の一具現例に係る低放射コーティングの概略断面図である。
【００２５】
【図２】蒸着補助層をさらに含む前記低放射コーティングの概略断面図である。
【００２６】
【図３】本発明の他の具現例に係る窓戸用機能性建築資材の概略断面図である。
【発明を実施するための形態】
【００２７】
以下、添付の図面を参考にして、本発明の実施例について、本発明の属する技術の分野における通常の知識を有する者が容易に実施できるように詳細に説明する。本発明は、種々の異なる形態で具現され得、ここで説明する実施例に限定されない。
【００２８】
本発明を明確に説明するために、説明と関係ない部分は省略し、明細書全体にわたって同一または類似した構成要素に対しては、同一の参照符号を付することとする。
【００２９】
図面において、複数層及び領域を明確に表現するために、厚さを拡大して示した。そして、図面において、説明の便宜のために、一部の層及び領域の厚さを誇張して示した。
【００３０】
以下において、基材の「上部（または下部）」または基材の「上（または下）」に任意の構成が形成されるということは、任意の構成が前記基材の上面（または下面）に接して形成されることを意味するだけでなく、前記基材と基材上に（または下に）形成された任意の構成との間に他の構成を含まないことに限定するものではない。
【００３１】
本発明の一具現例において、順次に、第１金属酸化物を含む第１誘電体層；低放射層；及び、第２金属酸化物を含む第１層及びシリコンアルミニウム窒化物を含む第２層が積層された第２誘電体層；を含み、前記第１金属酸化物及び前記第２金属酸化物の屈折率が、それぞれ約５５０ｎｍの波長に対して約２．２〜約２．６である低放射コーティングを提供する。
【００３２】
通常、低放射コーティングは、太陽輻射線のうち選択的に遠赤外線を反射する低放射層を基盤とする多層薄膜構造に形成され得、放射率を下げて低放射コーティングに低放射率、即ち、ローイー（Ｌｏｗ−ｅ：ｌｏｗ  ｅｍｉｓｓｉｖｉｔｙ）効果による優れた断熱性能を付与する。このような低放射コーティングは、例えば、窓ガラスのコーティング膜に適用時、夏には室外の太陽輻射熱を反射させ、冬には室内の暖房輻射熱を保存することにより室内外間の熱の移動を最小化して、建築物の省エネルギー効果をもたらす機能性素材である。
【００３３】
「放射率（Ｅｍｉｓｓｉｖｉｔｙ）」とは、物体が輻射作用により熱を放出する程度を示す相対的な値を意味する。即ち、本明細書において、放射率は、赤外線波長領域にある赤外線エネルギーの吸収程度を示すものであって、具体的には、強い熱作用を示す約５μｍ〜約５０μｍの波長領域に該当する遠赤外線が印加されたとき、印加される赤外線エネルギーに対して吸収される赤外線エネルギーの割合を意味する。
【００３４】
キルヒホッフの法則によると、物体に吸収された赤外線エネルギーは、物体がまた放射する赤外線エネルギーと同一であるので、物体の吸収率と放射率は同一である。
【００３５】
また、吸収されていない赤外線エネルギーは、物体の表面で反射するので、物体の赤外線エネルギーに対する反射率が高いほど放射率は低い値を有する。これを数値的に示すと、（放射率＝１−赤外線反射率）の関係を有する。
【００３６】
このような放射率は、この分野において通常知られている様々な方法を通して測定され得、例えば、ＫＳＬ２５１４規格によりフーリエ変換赤外線分光器（ＦＴ−ＩＲ）等の設備で測定することができる。
【００３７】
任意の物体、例えば、低放射ガラス等のこのような強い熱作用を示す遠赤外線に対する吸収率、即ち、放射率が断熱性能を測定するにあたって、非常に重要な意味を示すことができる。
【００３８】
一般に、このような低放射コーティングは、放射率を下げるために、低放射層を特定厚さ以上に形成しなければならず、それによって、可視光線透過率が減少し、採光性に劣る問題がある。
【００３９】
そこで、本発明の一具現例に係る低放射コーティングは、前記低放射層の厚さをそのまま特定厚さ以上に形成して低い低放射率を維持しながらも、前記第１誘電体層及び前記第２誘電体層に高屈折金属酸化物を含めて可視光線透過率を増加させ、優れた採光性及びニュートラルカラー（ｎｅｕｔｒａｌ  ｃｏｌｏｒ）を具現することができる利点がある。
【００４０】
また、前記第２誘電体層が、高屈折金属酸化物を含む第１層及びシリコンアルミニウム窒化物を含む第２層が積層された構造に形成され、前述したように、高い可視光線透過率を具現しながらも、耐摩耗性、耐化学性、耐湿性を向上させ、長期間優れた耐久性を維持することができる。
【００４１】
図１は、本発明の一具現例に係る低放射コーティング１００の断面図を概略的に示す。前記低放射コーティング１００は、順次に、第１金属酸化物を含む第１誘電体層１１０；低放射層１２０；及び、第２金属酸化物を含む第１層１３１及びシリコンアルミニウム窒化物を含む第２層１３２が積層された第２誘電体層１３０；を含み、前記第１金属酸化物及び前記第２金属酸化物の屈折率は、それぞれ約５５０ｎｍの波長に対して約２．２〜約２．６である。
【００４２】
このように、前記第１誘電体層１１０及び前記第２誘電体層１３０が前記範囲内の高い水準の屈折率を有する前記第１金属酸化物及び前記第２金属酸化物を含むことにより、前記低放射コーティング１００に入射する光を低屈折薄膜から屈折率がさらに高い高屈折薄膜に進行させ、各界面で反射する光の位相差を増加させることができ、それによって、各界面で反射した光の間に相殺干渉が起こる程度がさらに増加し、前記低放射コーティング１００の可視光線透過率が効果的に増加し得る。
【００４３】
それによって、前記低放射コーティング１００は、例えば、ガラス等のような透明な基材にコーティング膜として用いられ、赤外線領域で低い放射率を維持して優れた断熱効果を提供しながらも、可視光線領域で高い透過特性を有し、優れた採光性及びニュートラルカラー（ｎｅｕｔｒａｌ  ｃｏｌｏｒ）を具現することのできる省エネルギー型窓戸用機能性建築資材に用いられ得る。
【００４４】
また、前記第２誘電体層１３０は、具体的には、前記第１層１３１に高い水準の屈折率を有する前記第２金属酸化物を含みながら、前記第２層１３２に高い耐摩耗性を有するシリコンアルミニウム窒化物を含むことにより、優れた可視光線透過率及び長期間優れた耐久性を同時に具現することができる。
【００４５】
前記第１金属酸化物及び前記第２金属酸化物は、例えば、チタン酸化物、ジルコニウム酸化物、ニオブ酸化物、及びこれらの組み合わせからなる群から選択された少なくとも一つを含むことができ、具体的には、チタン酸化物を含むことができ、前記チタン酸化物は、約３．２ｅＶ〜約３．３ｅＶのバンドギャップを有し、約３８８ｎｍ〜約３７０ｎｍの波長を有する紫外線の吸収率が大きいのに対し、約４００ｎｍ〜約７００ｎｍの波長を有する可視光線の吸収率は小さいことで、前記低放射コーティング１００の可視光線透過率を増加させながら高屈折率を有する物質の中でも耐摩耗性、耐化学性等が高く、優れた耐久性を同時に具現することができる。
【００４６】
前記第２誘電体層１３０に含まれた前記第１層１３１の厚さ対前記第１誘電体層１１０の厚さの比は、約１：０．４〜約１：６であってよい。前記範囲内の厚さの比を有することにより、前記低放射コーティング１００の可視光線透過率を十分に増加させながらも、後述するように、前記第２誘電体層１３０中、高い耐摩耗性、耐化学性、耐湿性を有するシリコンアルミニウム窒化物を含む前記第２層１３２の厚さを適宜形成し、優れた耐摩耗性、耐化学性、耐湿性を具現することができる。
【００４７】
前記第２誘電体層１３０に含まれた前記第１層１３１の厚さ対前記第２層１３２の厚さの比は、約１：０．２〜約１：４であってよい。前記範囲内の厚さの比を有することにより、前記低放射コーティング１００の可視光線透過率及び耐摩耗性、耐化学性、耐湿性を適宜調節し、優れた採光性及びニュートラルカラー（ｎｅｕｔｒａｌ  ｃｏｌｏｒ）を具現すると同時に、長期間優れた耐久性を具現することができる。
【００４８】
前記第２誘電体層１３０に含まれた前記第１層１３１の厚さは、約５ｎｍ〜約２５ｎｍであってよい。前記範囲内の厚さを有することにより、前記低放射コーティング１００の全体厚さを過度に増加させずに前記低放射コーティング１００の可視光線透過率を適宜増加させることができる。
【００４９】
それによって、前記第１誘電体層１１０の厚さは、約１０ｎｍ〜約３０ｎｍであってよい。前記範囲内の厚さを有することにより、前記低放射コーティング１００の全体厚さを過度に増加させずに前記低放射コーティング１００の可視光線透過率を十分に効果的に増加させ、優れた採光性及びニュートラルカラー（ｎｅｕｔｒａｌ  ｃｏｌｏｒ）を具現することができる。
【００５０】
また、前記第２層１３２の厚さは、約５ｎｍ〜約２０ｎｍであってよい。前記範囲内の厚さを有することにより、前記低放射コーティング１００の厚さを過度に増加させずに十分な耐摩耗性、耐化学性、耐湿性を付与し、長期間優れた耐久性を具現することができる。
【００５１】
前記第２誘電体層１３０中、前記第２層１３２のシリコンアルミニウム窒化物に、例えば、ビスマス（Ｂｉ）、ホウ素（Ｂ）、アルミニウム（Ａｌ）、ケイ素（Ｓｉ）、マグネシウム（Ｍｇ）、アンチモン（Ｓｂ）、ベリリウム（Ｂｅ）、及びこれらの組み合わせからなる群から選択された少なくとも一つの元素がドーピングされ得、それによって、耐久性をさらに向上させることができる。
【００５２】
前記低放射層１２０は、低い放射率を有することができる電気伝導性材料、例えば、金属で形成された層であり、即ち、低い面抵抗を有し、それによって低い放射率を有する。例えば、前記低放射層１２０は、放射率が約０．０１〜約０．３であってよく、具体的には、約０．０１〜約０．２であってよく、より具体的には、約０．０１〜約０．１であってよく、さらに具体的には、約０．０１〜約０．０８であってよい。
【００５３】
前記放射率の範囲の低放射層１２０は、可視光線透過率及び赤外線放射率を適宜調節して優れた採光性及びニュートラルカラー（ｎｅｕｔｒａｌ  ｃｏｌｏｒ）を具現すると同時に、優れた断熱効果を具現することができる。前記のような放射率を有する前記低放射層１２０は、薄膜に構成した材料の面抵抗が、例えば、約０．７８Ω／ｓｑ〜約６．４２Ω／ｓｑであってよく、これに制限されるものではない。
【００５４】
前記低放射層１２０は、太陽輻射線を選択的に透過及び反射させる機能を果たし、具体的には、赤外線領域の輻射線に対する反射率が高く、低放射率を有する。前記低放射層１２０は、Ａｇ、Ａｕ、Ｃｕ、Ａｌ、Ｐｔ、及びこれらの組み合わせを含む群から選択された少なくとも一つを含むことができ、これに制限されるものではなく、低放射性能を具現できるものと公知になった金属が制限なく用いられ得る。
【００５５】
一具現例において、前記低放射層１２０は、銀（Ａｇ）で形成された層であってよく、それによって、前記低放射コーティング１００は、高い電気伝導度、可視光線領域での低い吸収率、耐久性等を具現することができる。
【００５６】
前記低放射層１２０の厚さは、例えば、約５ｎｍ〜約２５ｎｍであってよい。前記範囲の厚さを有することにより、可視光線透過率を過度に増加させずに十分に低い赤外線放射率を維持し、優れた断熱性を具現することができる。
【００５７】
前記低放射層１２０の少なくとも両面に接して積層された蒸着補助層をさらに含むことができ、それによって、前記低放射層１２０等の蒸着がさらに一様に起こると同時に、各層の間の接着力が向上し得、図２は、前記蒸着補助層１４０をさらに含む前記低放射コーティング１００’の断面を概略的に示す。
【００５８】
前記第１誘電体層１１０は、表面粗さが高く、その上部面に前記低放射層１２０を蒸着する場合、蒸着が均一に起こりにくく、前記低放射層１２０と前記第１誘電体層１１０との間の接着性、及び前記低放射層１２０と前記第２誘電体層１３０との間の接着性が高くないため、時間が経つにつれて、これらの積層面に隙間が発生し得るが、このように蒸着補助層１４０をさらに含み、前記低放射層１２０の形成時、Ａｇ、Ａｕ、Ｃｕ等の物質の蒸着が一様で均一に起こることにより、低放射層の電子移動度が増加して放射率がさらに低くなると同時に、前記各層の間の接着力が向上して強固に積層されることで、長期間優れた耐久性を具現することができる。
【００５９】
前記蒸着補助層１４０は、亜鉛アルミニウム酸化物（ＺｎＡｌＯｘ）を含むことができる。前記亜鉛アルミニウム酸化物は、例えば、スパッタリング法により蒸着する場合、蒸着により形成された面が平坦に形成される性質を有し、それによって、亜鉛アルミニウム酸化物が蒸着された平坦な面上に蒸着される物質も一様で均一に蒸着され得、前記低放射層１２０が一様で均一に形成されながら前記第１誘電体層１１０及び前記第２誘電体層１３０の両方と接着力が向上することで、優れた放射性能及び優れた耐久性を同時に具現することができる。
【００６０】
前記蒸着補助層１４０の厚さは、例えば、約１ｎｍ〜約２０ｎｍであってよく、具体的には、約５ｎｍ〜約２０ｎｍであってよい。前記範囲内の厚さを有することにより、前記低放射コーティング１００’の厚さを過度に増加させずに、低放射層１２０の形成時、Ａｇ、Ａｕ、Ｃｕ等の物質の蒸着が十分に均一に起こって放射率が低くなり得ると同時に、前述したそれぞれの層の間の接着力を向上させることができる。前記蒸着補助層１４０の厚さを約５ｎｍ〜約２０ｎｍに形成する場合はまた、前記低放射層１２０の蒸着がさらに均一に起こり、低い放射率を具現しながらも前述したそれぞれの層の間の接着力がさらに向上し、均一性が増加することで、前記低放射コーティング１００’の耐久性をさらに向上させることができる。
【００６１】
また、前記低放射コーティング１００’の前記第２誘電体層１３０の上部に最上部保護層１４０を含むことができる。前記最上部保護層１４０は、Ａｌ、Ｂ、Ｔｉ、Ｎｂ、Ｓｎ及びＭｏから選択された一つ以上の元素が含有された金属酸化物を含むことができるが、これに制限されない。
【００６２】
本発明の他の具現例において、透明基材；及び、前記透明基材の少なくとも一面にコーティングされた前記低放射コーティング；を含む窓戸用機能性建築資材を提供する。
【００６３】
図３は、前記窓戸用機能性建築資材２００の断面図であり、基材２５０の少なくとも一面、例えば、一面または両面に低放射コーティングがコーティングされた構造であってよい。具体的に、前記窓戸用機能性建築資材２００は、前記基材２５０の少なくとも一面に第１誘電体層１１０、低放射層１２０、第２誘電体層１３０が順次に積層された低放射コーティング１００がコーティングされた構造であってよく、図３に示されたように、前記低放射層１２０の両面に接して積層された蒸着補助層１４０をさらに含む低放射コーティング１００がコーティングされた構造であってよい。
【００６４】
前記低放射コーティング１００’、前記第１誘電体層１１０、前記低放射層１２０、前記第２誘電体層１３０は、本発明の一具現例において前述したとおりである。
【００６５】
前記基材２５０は、可視光線透過率が高い透明基材２５０であってよく、例えば、前記透明基材２５０は、約１ｍｍ〜約１５ｍｍの厚さに対して約８０％〜約１００％の可視光線透過率を有するガラスまたは透明プラスチック基板であってよい。
【００６６】
前記基材２５０は、例えば、建築用に使用されるガラスが制限なく用いられ得、例えば、約２ｍｍ〜約１２ｍｍの厚さであってよく、使用目的及び機能によって変わることがあり、これに制限されるものではない。
【００６７】
前記窓戸用機能性建築資材の約１ｍｍ〜約１５ｍｍの厚さに対して測定した可視光線透過率は、前記透明基材２５０の可視光線透過率の約８８％〜約１００％であってよい。
【００６８】
前記低放射コーティング１００’は、前記透明基材２５０の可視光線透過率の減少を効果的に抑制または防止し、前記窓戸用機能性建築資材は、前記透明基材２５０の可視光線透過率を基準に前記範囲内の百分率に該当する可視光線透過率を有することにより、高い水準の可視光線透過率を有することができる。
【００６９】
それによって、前記低放射コーティング１００’は、前記透明な基材２５０にコーティングされたコーティング膜として適用され、赤外線領域で低い放射率を維持すると同時に、可視光線領域で高い透過特性を有することにより、前記窓戸用機能性建築材料は、優れた断熱効果を具現しながらも、優れた採光性及びニュートラルカラー（ｎｅｕｔｒａｌ  ｃｏｌｏｒ）を有することができる。
【００７０】
前記窓戸用機能性建築資材のＪＩＳ  Ｋ７３６１−１の条件に従ってＤ６５光源下で透過光に対して測定した明度指数Ｌ＊は、約８０〜約９０であり、色座標指数ａ＊は、約−４．００〜約４．００であり、色座標指数ｂ＊は、約−４．００〜約４．００であってよい。
【００７１】
前記範囲内の明度指数及び色座標指数を有することにより、ニュートラルカラー（ｎｅｕｔｒａｌ  ｃｏｌｏｒ）を優れるように水準で具現し、さらに快適な室内雰囲気を造成することができる。
【００７２】
以下、本発明の実施例及び比較例を記載する。そのような下記実施例は、本発明の一実施例であるだけで、本発明は、下記実施例に限定されるものではない。
【００７３】
（実施例）
【００７４】
実施例１
【００７５】
マグネトロンスパッタリング蒸着機（Ｓｅｌｃｏｓ  Ｃｅｔｕｓ−Ｓ）を用いて、下記のように透明ガラス基材にコーティングされた多層構造の低放射コーティングを製造した。
【００７６】
６ｍｍの厚さの透明ガラス基材上にアルゴン／酸素（アルゴン５０体積％、酸素５０体積％）の雰囲気下で屈折率が５５０ｎｍの波長で２．４であるチタン酸化物を蒸着して、３０ｎｍの厚さの第１誘電体層を形成し、次いで、前記第１誘電体層の上部面にアルゴン１００％の雰囲気下でＡｇを蒸着して、７ｎｍの厚さの低放射層を形成し、また、次いで、前記低放射層の上部面に第２誘電体層として、アルゴン／酸素（アルゴン５０体積％、酸素５０体積％）の雰囲気下で屈折率が５５０ｎｍの波長で２．４であるチタン酸化物を蒸着して、１０ｎｍの厚さの第１層及び、前記第１層の上部面にアルゴン／ナイトロジェン（アルゴン７０体積％、ナイトロジェン３０体積％）の雰囲気下でシリコンアルミニウム窒化物を蒸着して、２０ｎｍの厚さの第２層を形成することにより、透明ガラス基材にコーティングされた低放射コーティングを製造した。
【００７７】
前記製造された低放射コーティングにおいて、前記第１層の厚さ対前記第１誘電体層の厚さの比が１：３であり、前記第１層の厚さ対前記第２層の厚さの比が１：２であった。
【００７８】
実施例２（蒸着補助層をさらに含む）
【００７９】
６ｍｍの厚さの透明ガラス基材上にアルゴン／ナイトロジェン（アルゴン８０体積％、ナイトロジェン２０体積％）の雰囲気下で屈折率が５５０ｎｍの波長で２．４であるチタン酸化物を蒸着して、３０ｎｍの厚さの第１誘電体層を形成し、次いで、前記第１誘電体層の上部面にアルゴン／酸素（アルゴン６０体積％、酸素４０体積％）の雰囲気下で亜鉛アルミニウム酸化物を蒸着して、１０ｎｍの厚さの蒸着補助層を形成し、前記蒸着補助層の上部面にアルゴン１００％の雰囲気下でＡｇを蒸着して、７ｎｍの厚さの低放射層を形成し、前記低放射層の上部面にアルゴン／酸素（アルゴン６０体積％、酸素４０体積％）の雰囲気下で亜鉛アルミニウム酸化物を蒸着して、１０ｎｍの厚さの蒸着補助層を形成し、次いで、前記蒸着補助層の上部面に第２誘電体層として、アルゴン／酸素（アルゴン５０体積％、酸素５０体積％）の雰囲気下で屈折率が５５０ｎｍの波長で２．４であるチタン酸化物を蒸着して、１０ｎｍの厚さの第１層及び、前記第１層の上部面にアルゴン／ナイトロジェン（アルゴン７０体積％、ナイトロジェン３０体積％）の雰囲気下でシリコンアルミニウム窒化物を蒸着して、２０ｎｍの厚さの第２層を形成することにより、透明ガラス基材にコーティングされた低放射コーティングを製造した。
【００８０】
前記製造された低放射コーティングにおいて、前記第１層の厚さ対前記第１誘電体層の厚さの比が１：３であり、前記第１層の厚さ対前記第２層の厚さの比が１：２であった。
【００８１】
比較例１（第１誘電体層を屈折率が低い物質で形成する）
【００８２】
第１誘電体層を、屈折率が５５０ｎｍの波長で１．４５であるシリコンアルミニウムオキシドを蒸着して形成したことを除いては、実施例１と同一の方法及び条件で透明ガラス基材にコーティングされた低放射コーティングを製造した。
【００８３】
比較例２（第１層を屈折率が低い物質で形成する）
【００８４】
第２誘電体層中、前記第１層を、屈折率が５５０ｎｍの波長で１．４５であるシリコンアルミニウムオキシドを蒸着して形成したことを除いては、実施例１と同一の方法及び条件で透明ガラス基材にコーティングされた低放射コーティングを製造した。
【００８５】
評価
【００８６】
前記実施例１、２及び比較例１、２によって製造された低放射コーティングがコーティングされたガラスに対して、下記の方法によりそれぞれの物性を評価し、表１に記載した。
【００８７】
（可視光線透過率）
【００８８】
測定方法：Ｓｐｅｃｔｒｏｐｈｏｔｏｍｅｔｅｒ（ＢＹＫ−Ｇａｒｄｎｅｒ、Ｈａｚｅ−ｇａｒｄｎｅｒ  ｐｌｕｓ）を用いて測定した。
【００８９】
（明度指数及び色座標指数）
【００９０】
測定方法：ＪＩＳ  Ｋ７３６１−１の測定条件に従ってＤ６５光源下でＳｐｅｃｔｒｏｐｈｏｔｏｍｅｔｅｒ（Ｋｏｎｉｃａ  Ｍｉｎｏｌｔａ社、ＣＭ−７００ｄ）を用いて測定した。
【００９１】
【表１】
0006643310.tif 000002
【００９２】
実施例１及び２の低放射コーティングがコーティングされたガラスは、可視光線透過率が８４．９２％以上と高く、優れた採光性を具現すると同時に、明度指数、色座標指数（ａ＊、ｂ＊）がいずれも４以下と低く、ニュートラルカラーをさらに優れた水準で具現することができる。
【００９３】
これに対し、比較例１は、可視光線透過率が７０％以下と顕著に低く、採光性に劣り、色座標指数（ｂ＊）が顕著に高く、優れた水準のニュートラルカラーを具現しにくいことを明確に予想することができる。また、比較例２は、可視光線透過率は普通であるが、色座標指数（ｂ＊）が高く、優れた水準のニュートラルカラーを具現しにくいことを明確に予想することができる。
【符号の説明】
【００９４】
１００、１００’：低放射コーティング
１１０：第１誘電体層
１２０：低放射層
１３０：第２誘電体層、１３１：第１層、１３２：第２層
１４０：蒸着補助層
２００：窓戸用機能性建築資材
２５０：基材
【図１】
0006643310.tif 000003
【図２】
0006643310.tif 000004
【図３】
0006643310.tif 000005